(57)【要約】      （修正有）【課題】発光体としての使用のための化合物、及び前記化合物を含む、有機発光ダイオードなどのデバイスの提供。【解決手段】例えば下式で例示される銅化合物。2015091800.tif 000068上記の構造で例示される化合物をを含む組成物、及びアノードとカソードとの間に配置された有機層並びに、上記の構造で例示される化合物を含むデバイス。【選択図】なし【特許請求の範囲】
【請求項１】
下記の式（Ｉ）の構造を有することを特徴とする化合物。
【化１】
2015091800.tif 000059
（式中、Ｃｕは、一価の銅原子であり；
＊Ｃは、カルベン炭素であり；
Ｘ１及びＸ２は、アルキル、シクロアルキル、アルコキシ、アミノ、アルケニル、シクロアルケニル、ヘテロアルケニル、アルキニル、ヘテロアルキニル、アリールアルキル、アリールオキシ、アリール、ヘテロアルキル、ヘテロアリール、及びこれらの組合せからなる群から選択され；
Ｘ１及びＸ２は、独立して、Ｃ、Ｎ、Ｏ、Ｓ、及びＰからなる群から選択される原子によって＊Ｃと結合され；
Ｘ１及びＸ２は、結合して環を形成してもよく；
Ｙは、ハライド、アルキル、シクロアルキル、アルコキシ、アミノ、ホスフィン、アルケニル、シクロアルケニル、ヘテロアルケニル、アルキニル、ヘテロアルキニル、アリールアルキル、アリールオキシ、アリール、ヘテロアルキル、ヘテロアリール、及びこれらの組合せからなる群から選択される。）
【請求項２】
（ｉ）Ｃｕ−Ｙが下記からなる群から選択される構造を含む；
【化２】
2015091800.tif 000060
【化３】
2015091800.tif 000061
（ｉｉ）式（Ｉ）の下記のカルベン構造：
【化４】
2015091800.tif 000062
が下記からなる群から選択される構造を含む；
【化５】
2015091800.tif 000063
【化６】
2015091800.tif 000064
又は、
（ｉｉｉ）（ｉ）且つ（ｉｉ）である請求項１に記載の化合物。
（式中、各ｎは、独立して、１又は２であり；
ｚは、１、２，又は３であり；
Ｙ１は、Ｃ、Ｏ、Ｓ、及びＮからなる群から選択される原子であり；
Ｒ、Ｒ１、Ｒ２、及びＲ３は、それぞれ独立して、水素、アルキル、シクロアルキル、アルコキシ、アミノ、アルケニル、シクロアルケニル、ヘテロアルケニル、アルキニル、ヘテロアルキニル、アリールアルキル、アリールオキシ、アリール、ヘテロアルキル、ヘテロアリール、及びこれらの組合せからなる群から選択される。）
【請求項３】
下記からなる群から選択される構造である請求項１に記載の化合物。
【化７】
2015091800.tif 000065
【請求項４】
第１の有機発光デバイスを含む第１のデバイスであって、前記第１の有機発光デバイスは、
アノードと、
カソードと、
前記アノードと前記カソードとの間に配置された有機層であって、下記の式（Ｉ）の構造を有する化合物を含む有機層とを含むことを特徴とする第１のデバイス。
【化８】
2015091800.tif 000066
（式中、Ｃｕは、一価の銅原子であり；
＊Ｃは、カルベン炭素であり；
Ｘ１及びＸ２は、アルキル、シクロアルキル、アルコキシ、アミノ、アルケニル、シクロアルケニル、ヘテロアルケニル、アルキニル、ヘテロアルキニル、アリールアルキル、アリールオキシ、アリール、ヘテロアルキル、ヘテロアリール、及びこれらの組合せからなる群から選択され；
Ｘ１及びＸ２は、独立して、Ｃ、Ｎ、Ｏ、Ｓ、及びＰからなる群から選択される原子によって＊Ｃと結合され；
Ｘ１及びＸ２は、結合して環を形成してもよく；
Ｙは、ハライド、アルキル、シクロアルキル、アルコキシ、アミノ、ホスフィン、アルケニル、シクロアルケニル、ヘテロアルケニル、アルキニル、ヘテロアルキニル、アリールアルキル、アリールオキシ、アリール、ヘテロアルキル、ヘテロアリール、及びこれらの組合せからなる群から選択される。）
【請求項５】
下記の式（Ｉ）の構造を有する化合物を含むことを特徴とする組成物。
【化９】
2015091800.tif 000067
（式中、Ｃｕは、一価の銅原子であり；
＊Ｃは、カルベン炭素であり；
Ｘ１及びＸ２は、アルキル、シクロアルキル、アルコキシ、アミノ、アルケニル、シクロアルケニル、ヘテロアルケニル、アルキニル、ヘテロアルキニル、アリールアルキル、アリールオキシ、アリール、ヘテロアルキル、ヘテロアリール、及びこれらの組合せからなる群から選択され；
Ｘ１及びＸ２は、独立して、Ｃ、Ｎ、Ｏ、Ｓ、及びＰからなる群から選択される原子によって＊Ｃと結合され；
Ｘ１及びＸ２は、結合して環を形成してもよく；
Ｙは、ハライド、アルキル、シクロアルキル、アルコキシ、アミノ、ホスフィン、アルケニル、シクロアルケニル、ヘテロアルケニル、アルキニル、ヘテロアルキニル、アリールアルキル、アリールオキシ、アリール、ヘテロアルキル、ヘテロアリール、及びこれらの組合せからなる群から選択される。）
【発明の詳細な説明】
【技術分野】
【０００１】
関連出願の相互参照
本願は、その開示内容の全体を参照によって援用する、２０１３年１０月２３日出願の米国特許仮出願第６１／８９４，６１１に対する優先権を主張するものである。
【０００２】
特許請求されている発明は、大学・企業の共同研究契約の下記の当事者：Ｕｎｉｖｅｒｓｉｔｙ  ｏｆ  Ｍｉｃｈｉｇａｎ、Ｐｒｉｎｃｅｔｏｎ  Ｕｎｉｖｅｒｓｉｔｙ、Ｕｎｉｖｅｒｓｉｔｙ  ｏｆ  Ｓｏｕｔｈｅｒｎ  Ｃａｌｉｆｏｒｎｉａ、及びＵｎｉｖｅｒｓａｌ  Ｄｉｓｐｌａｙ  Ｃｏｒｐｏｒａｔｉｏｎの理事らの１又は複数によって、その利益になるように、且つ／又は関連して為されたものである。該契約は、特許請求されている発明が為された日付以前に発効したものであり、特許請求されている発明は、該契約の範囲内で行われる活動の結果として為されたものである。
【０００３】
本発明は、発光体としての使用のための化合物、及び前記化合物を含む、有機発光ダイオードなどのデバイスに関する。
【背景技術】
【０００４】
有機材料を利用する光電子デバイスは、いくつもの理由から、次第に望ましいものとなりつつある。そのようなデバイスを作製するために使用される材料の多くは比較的安価であるため、有機光電子デバイスは無機デバイスを上回るコスト優位性の可能性を有する。加えて、柔軟性等の有機材料の固有の特性により、該材料は、フレキシブル基板上での製作等の特定用途によく適したものとなり得る。有機光電子デバイスの例は、有機発光デバイス（ＯＬＥＤ）、有機光トランジスタ、有機光電池及び有機光検出器を含む。ＯＬＥＤについて、有機材料は従来の材料を上回る性能の利点を有し得る。例えば、有機発光層が光を放出する波長は、概して、適切なドーパントで容易に調整され得る。
【０００５】
ＯＬＥＤはデバイス全体に電圧が印加されると光を放出する薄い有機膜を利用する。ＯＬＥＤは、フラットパネルディスプレイ、照明及びバックライティング等の用途において使用するためのますます興味深い技術となりつつある。数種のＯＬＥＤ材料及び構成は、参照によりその全体が本明細書に組み込まれる、特許文献１、特許文献２及び特許文献３において記述されている。
【０００６】
リン光性発光分子の１つの用途は、フルカラーディスプレイである。そのようなディスプレイの業界標準は、「飽和（ｓａｔｕｒａｔｅｄ）」色と称される特定の色を放出するように適合された画素を必要とする。特に、これらの標準は、飽和した赤色、緑色及び青色画素を必要とする。色は、当技術分野において周知のＣＩＥ座標を使用して測定することができる。
【０００７】
緑色発光分子の一例は、下記の構造：
【化１】
2015091800.tif 000002
を有する、Ｉｒ（ｐｐｙ）３と表示されるトリス（２−フェニルピリジン）イリジウムである。
【０００８】
この図面及び本明細書における後出の図面中で、本発明者らは、窒素から金属（ここではＩｒ）への配位結合を直線として描写する。
【０００９】
本明細書において使用される場合、用語「有機」は、有機光電子デバイスを製作するために使用され得るポリマー材料及び小分子有機材料を含む。「小分子」は、ポリマーでない任意の有機材料を指し、且つ「小分子」は実際にはかなり大型であってよい。小分子は、いくつかの状況において繰り返し単位を含み得る。例えば、長鎖アルキル基を置換基として使用することは、「小分子」クラスから分子を排除しない。小分子は、例えばポリマー骨格上のペンダント基として、又は該骨格の一部として、ポリマーに組み込まれてもよい。小分子は、コア部分上に構築された一連の化学的シェルからなるデンドリマーのコア部分として役立つこともできる。デンドリマーのコア部分は、蛍光性又はリン光性小分子発光体であってよい。デンドリマーは「小分子」であってよく、ＯＬＥＤの分野において現在使用されているデンドリマーはすべて小分子であると考えられている。
【００１０】
本明細書において使用される場合、「頂部」は基板から最遠部を意味するのに対し、「底部」は基板の最近部を意味する。第一層が第二層「の上に配置されている」と記述される場合、第一層のほうが基板から遠くに配置されている。第一層が第二層「と接触している」ことが指定されているのでない限り、第一層と第二層との間に他の層があってもよい。例えば、間に種々の有機層があるとしても、カソードはアノード「の上に配置されている」と記述され得る。
【００１１】
本明細書において使用される場合、「溶液プロセス可能な」は、溶液又は懸濁液形態のいずれかの液体媒質に溶解、分散若しくは輸送することができ、且つ／又は該媒質から堆積することができるという意味である。
【００１２】
配位子は、該配位子が発光材料の光活性特性に直接寄与していると考えられる場合、「光活性」と称され得る。配位子は、該配位子が発光材料の光活性特性に寄与していないと考えられる場合には「補助」と称され得るが、補助配位子は、光活性配位子の特性を変化させることができる。
【００１３】
本明細書において使用される場合、当業者には概して理解されるであろう通り、第一の「最高被占分子軌道」（ＨＯＭＯ）又は「最低空分子軌道」（ＬＵＭＯ）エネルギー準位は、第一のエネルギー準位が真空エネルギー準位に近ければ、第二のＨＯＭＯ又はＬＵＭＯエネルギー準位「よりも大きい」又は「よりも高い」。イオン化ポテンシャル（ＩＰ）は、真空準位と比べて負のエネルギーとして測定されるため、より高いＨＯＭＯエネルギー準位は、より小さい絶対値を有するＩＰ（あまり負でないＩＰ）に相当する。同様に、より高いＬＵＭＯエネルギー準位は、より小さい絶対値を有する電子親和力（ＥＡ）（あまり負でないＥＡ）に相当する。頂部に真空準位がある従来のエネルギー準位図において、材料のＬＵＭＯエネルギー準位は、同じ材料のＨＯＭＯエネルギー準位よりも高い。「より高い」ＨＯＭＯ又はＬＵＭＯエネルギー準位は、「より低い」ＨＯＭＯ又はＬＵＭＯエネルギー準位よりもそのような図の頂部に近いように思われる。
【００１４】
本明細書において使用される場合、当業者には概して理解されるであろう通り、第一の仕事関数がより高い絶対値を有するならば、第一の仕事関数は第二の仕事関数「よりも大きい」又は「よりも高い」。仕事関数は概して真空準位と比べて負数として測定されるため、これは「より高い」仕事関数が更に負であることを意味する。頂部に真空準位がある従来のエネルギー準位図において、「より高い」仕事関数は、真空準位から下向きの方向に遠く離れているものとして例証される。故に、ＨＯＭＯ及びＬＵＭＯエネルギー準位の定義は、仕事関数とは異なる慣例に準ずる。
【００１５】
ＯＬＥＤについての更なる詳細及び上述した定義は、参照によりその全体が本明細書に組み込まれる特許文献４において見ることができる。
【発明の概要】
【００１６】
実施形態によれば、下記の式（Ｉ）：
【化２】
2015091800.tif 000003
の構造を有する化合物が提供される。式（Ｉ）の構造において、
Ｃｕは、一価の銅原子であり；
＊Ｃは、カルベン炭素であり；
Ｘ１及びＸ２は、アルキル、シクロアルキル、アルコキシ、アミノ、アルケニル、シクロアルケニル、ヘテロアルケニル、アルキニル、ヘテロアルキニル、アリールアルキル、アリールオキシ、アリール、ヘテロアルキル、ヘテロアリール、及びこれらの組合せからなる群から選択され；
Ｘ１及びＸ２は、独立して、Ｃ、Ｎ、Ｏ、Ｓ、及びＰからなる群から選択される原子によって＊Ｃと結合され；
Ｘ１及びＸ２は、結合して環を形成してもよく；
Ｙは、ハライド、アルキル、シクロアルキル、アルコキシ、アミノ、ホスフィン、アルケニル、シクロアルケニル、ヘテロアルケニル、アルキニル、ヘテロアルキニル、アリールアルキル、アリールオキシ、アリール、ヘテロアルキル、ヘテロアリール、及びこれらの組合せからなる群から選択される。
【００１７】
他の実施形態によれば、第１の有機発光デバイスを含む第１のデバイスも提供される。前記第１の有機発光デバイスは、アノードと、カソードと、前記アノードと前記カソードとの間に配置された有機層とを含むことができる。前記有機層は、式（Ｉ）の化合物を含むことができる。前記第１のデバイスは、消費者製品、有機発光デバイス、及び／又は照明パネルであることができる。
【００１８】
式（Ｉ）の化合物を含む組成物も提供される。
【図面の簡単な説明】
【００１９】
【図１】図１は、有機発光デバイスを示す。
【００２０】
【図２】図２は、別の電子輸送層を有さない、反転された有機発光デバイスを示す。
【００２１】
【図３】図３は、本明細書に開示される式（Ｉ）を示す。
【００２２】
【図４】図４は、幾つかの目的とする化合物の波長に対する規格化された強度（ａ．ｕ．）のグラフである。
【００２３】
【図５】図５は、幾つかの目的とする化合物の波長に対する規格化された強度（ａ．ｕ．）のグラフである。
【発明を実施するための形態】
【００２４】
概して、ＯＬＥＤは、アノード及びカソードの間に配置され、それらと電気的に接続された少なくとも１つの有機層を含む。電流が印加されると、アノードが正孔を注入し、カソードが電子を有機層（複数可）に注入する。注入された正孔及び電子は、逆帯電した電極にそれぞれ移動する。電子及び正孔が同じ分子上に局在する場合、励起エネルギー状態を有する局在電子正孔対である「励起子」が形成される。光は、励起子が緩和した際に、光電子放出機構を介して放出される。いくつかの事例において、励起子はエキシマー又はエキサイプレックス上に局在し得る。熱緩和等の無輻射機構が発生する場合もあるが、概して望ましくないとみなされている。
【００２５】
初期のＯＬＥＤは、例えば、参照によりその全体が組み込まれる米国特許第４，７６９，２９２号において開示されている通り、その一重項状態から光を放出する発光分子（「蛍光」）を使用していた。蛍光発光は、概して、１０ナノ秒未満の時間枠で発生する。
【００２６】
ごく最近では、三重項状態から光を放出する発光材料（「リン光」）を有するＯＬＥＤが実証されている。参照によりその全体が組み込まれる、Ｂａｌｄｏら、「Ｈｉｇｈｌｙ  Ｅｆｆｉｃｉｅｎｔ  Ｐｈｏｓｐｈｏｒｅｓｃｅｎｔ  Ｅｍｉｓｓｉｏｎ  ｆｒｏｍ  Ｏｒｇａｎｉｃ  Ｅｌｅｃｔｒｏｌｕｍｉｎｅｓｃｅｎｔ  Ｄｅｖｉｃｅｓ」、３９５巻、１５１〜１５４、１９９８；（「Ｂａｌｄｏ−Ｉ」）及びＢａｌｄｏら、「Ｖｅｒｙ  ｈｉｇｈ−ｅｆｆｉｃｉｅｎｃｙ  ｇｒｅｅｎ  ｏｒｇａｎｉｃ  ｌｉｇｈｔ  ｅｍｉｔｔｉｎｇ  ｄｅｖｉｃｅｓ  ｂａｓｅｄ  ｏｎ  ｅｌｅｃｔｒｏｐｈｏｓｐｈｏｒｅｓｃｅｎｃｅ」、Ａｐｐｌ．Ｐｈｙｓ．Ｌｅｔｔ．、７５巻、３号、４〜６（１９９９）（「Ｂａｌｄｏ−ＩＩ」）。リン光については、参照により組み込まれる米国特許第７，２７９，７０４号５〜６段において更に詳細に記述されている。
【００２７】
図１は、有機発光デバイス１００を示す。図は必ずしも一定の縮尺ではない。デバイス１００は、基板１１０、アノード１１５、正孔注入層１２０、正孔輸送層１２５、電子ブロッキング層１３０、発光層１３５、正孔ブロッキング層１４０、電子輸送層１４５、電子注入層１５０、保護層１５５、カソード１６０、及びバリア層１７０を含み得る。カソード１６０は、第一の導電層１６２及び第二の導電層１６４を有する複合カソードである。デバイス１００は、記述されている層を順に堆積させることによって製作され得る。これらの種々の層の特性及び機能並びに材料例は、参照により組み込まれるＵＳ７，２７９，７０４、６〜１０段において更に詳細に記述されている。
【００２８】
これらの層のそれぞれについて、更なる例が利用可能である。例えば、フレキシブル及び透明基板−アノードの組合せは、参照によりその全体が組み込まれる米国特許第５、８４４、３６３号において開示されている。ｐ−ドープされた正孔輸送層の例は、参照によりその全体が組み込まれる米国特許出願公開第２００３／０２３０９８０号において開示されている通りの、５０：１のモル比でｍ−ＭＴＤＡＴＡにＦ４−ＴＣＮＱをドープしたものである。発光材料及びホスト材料の例は、参照によりその全体が組み込まれるＴｈｏｍｐｓｏｎらの米国特許第６，３０３，２３８号において開示されている。ｎ−ドープされた電子輸送層の例は、参照によりその全体が組み込まれる米国特許出願公開第２００３／０２３０９８０号において開示されている通りの、１：１のモル比でＢＰｈｅｎにＬｉをドープしたものである。参照によりその全体が組み込まれる米国特許第５，７０３，４３６号及び同第５，７０７，７４５号は、上を覆う透明の、導電性の、スパッタリング蒸着したＩＴＯ層を持つＭｇ：Ａｇ等の金属の薄層を有する複合カソードを含むカソードの例を開示している。ブロッキング層の理論及び使用は、参照によりその全体が組み込まれる米国特許第６，０９７，１４７号及び米国特許出願公開第２００３／０２３０９８０号において更に詳細に記述されている。注入層の例は、参照によりその全体が組み込まれる米国特許出願公開第２００４／０１７４１１６号において提供されている。保護層についての記述は、参照によりその全体が組み込まれる米国特許出願公開第２００４／０１７４１１６号において見ることができる。
【００２９】
図２は、反転させたＯＬＥＤ２００を示す。デバイスは、基板２１０、カソード２１５、発光層２２０、正孔輸送層２２５、及びアノード２３０を含む。デバイス２００は、記述されている層を順に堆積させることによって製作され得る。最も一般的なＯＬＥＤ構成はアノードの上に配置されたカソードを有し、デバイス２００はアノード２３０の下に配置されたカソード２１５を有するため、デバイス２００は「反転させた」ＯＬＥＤと称されることがある。デバイス１００に関して記述されたものと同様の材料を、デバイス２００の対応する層において使用してよい。図２は、いくつかの層が如何にしてデバイス１００の構造から省略され得るかの一例を提供するものである。
【００３０】
図１及び２において例証されている単純な層構造は、非限定的な例として提供されるものであり、本発明の実施形態は多種多様な他の構造に関連して使用され得ることが理解される。記述されている特定の材料及び構造は、事実上例示的なものであり、他の材料及び構造を使用してよい。機能的なＯＬＥＤは、記述されている種々の層を様々な手法で組み合わせることによって実現され得るか、又は層は、設計、性能及びコスト要因に基づき、全面的に省略され得る。具体的には記述されていない他の層も含まれ得る。具体的に記述されているもの以外の材料を使用してよい。本明細書において提供されている例の多くは、単一材料を含むものとして種々の層を記述しているが、ホスト及びドーパントの混合物等の材料の組合せ、又はより一般的には混合物を使用してよいことが理解される。また、層は種々の副層を有してもよい。本明細書における種々の層に与えられている名称は、厳しく限定することを意図するものではない。例えば、デバイス２００において、正孔輸送層２２５は正孔を輸送し、正孔を発光層２２０に注入し、正孔輸送層又は正孔注入層として記述され得る。一実施形態において、ＯＬＥＤは、カソード及びアノードの間に配置された「有機層」を有するものとして記述され得る。有機層は単層を含んでいてよく、又は、例えば図１及び２に関して記述されている通りの異なる有機材料の多層を更に含んでいてよい。
【００３１】
参照によりその全体が組み込まれるＦｒｉｅｎｄらの米国特許第５，２４７，１９０号において開示されているもののようなポリマー材料で構成されるＯＬＥＤ（ＰＬＥＤ）等、具体的には記述されていない構造及び材料を使用してもよい。更なる例として、単一の有機層を有するＯＬＥＤが使用され得る。ＯＬＥＤは、例えば、参照によりその全体が組み込まれるＦｏｒｒｅｓｔらの米国特許第５，７０７，７４５号において記述されている通り、積み重ねられてよい。ＯＬＥＤ構造は、図１及び２において例証されている単純な層構造から逸脱してよい。例えば、基板は、参照によりその全体が組み込まれる、Ｆｏｒｒｅｓｔらの米国特許第６，０９１，１９５号において記述されている通りのメサ構造及び／又はＢｕｌｏｖｉｃらの米国特許第５，８３４，８９３号において記述されている通りのくぼみ構造等、アウトカップリングを改良するための角度のついた反射面を含み得る。
【００３２】
別段の規定がない限り、種々の実施形態の層のいずれも、任意の適切な方法によって堆積され得る。有機層について、好ましい方法は、参照によりその全体が組み込まれる米国特許第６，０１３，９８２号及び同第６，０８７，１９６号において記述されているもの等の熱蒸着、インクジェット、参照によりその全体が組み込まれるＦｏｒｒｅｓｔらの米国特許第６，３３７，１０２号において記述されているもの等の有機気相堆積（ＯＶＰＤ）、並びに参照によりその全体が組み込まれる米国特許第７，４３１，９６８号において記述されているもの等の有機気相ジェットプリンティング（ＯＶＪＰ）による堆積を含む。他の適切な堆積法は、スピンコーティング及び他の溶液ベースのプロセスを含む。溶液ベースのプロセスは、好ましくは、窒素又は不活性雰囲気中で行われる。他の層について、好ましい方法は熱蒸着を含む。好ましいパターニング法は、参照によりその全体が組み込まれる米国特許第６，２９４，３９８号及び同第６，４６８，８１９号において記述されているもの等のマスク、冷間圧接を経由する堆積、並びにインクジェット及びＯＶＪＤ等の堆積法のいくつかに関連するパターニングを含む。他の方法を使用してもよい。堆積する材料は、特定の堆積法と適合するように修正され得る。例えば、分枝鎖状又は非分枝鎖状であり、且つ好ましくは少なくとも３個の炭素を含有するアルキル及びアリール基等の置換基は、溶液プロセシングを受ける能力を増強するために、小分子において使用され得る。２０個以上の炭素を有する置換基を使用してよく、３〜２０個の炭素が好ましい範囲である。非対称構造を持つ材料は、対称構造を有するものよりも良好な溶液プロセス性を有し得、これは、非対称材料のほうが再結晶する傾向が低くなり得るからである。溶液プロセシングを受ける小分子の能力を増強するために、デンドリマー置換基が使用され得る。
【００３３】
本発明の実施形態に従って製作されたデバイスは、バリア層を更に含んでいてよい。バリア層の１つの目的は、電極及び有機層を、水分、蒸気及び／又はガス等を含む環境における有害な種への損傷性暴露から保護することである。バリア層は、基板、電極の上、下若しくは隣に、又はエッジを含むデバイスの任意の他の部分の上に堆積し得る。バリア層は、単層又は多層を含んでいてよい。バリア層は、種々の公知の化学気相堆積技術によって形成され得、単相を有する組成物及び多相を有する組成物を含み得る。任意の適切な材料又は材料の組合せをバリア層に使用してよい。バリア層は、無機若しくは有機化合物又は両方を組み込み得る。好ましいバリア層は、参照によりその全体が本明細書に組み込まれる、米国特許第７，９６８，１４６号、ＰＣＴ特許出願第ＰＣＴ／ＵＳ２００７／０２３０９８号及び同第ＰＣＴ／ＵＳ２００９／０４２８２９号において記述されている通りの、ポリマー材料及び非ポリマー材料の混合物を含む。「混合物」とみなされるためには、バリア層を構成する前記のポリマー及び非ポリマー材料は、同じ反応条件下で及び／又は同時に堆積されるべきである。ポリマー材料対非ポリマー材料の重量比は、９５：５から５：９５の範囲内となり得る。ポリマー材料及び非ポリマー材料は、同じ前駆体材料から作成され得る。一例において、ポリマー材料及び非ポリマー材料の混合物は、ポリマーケイ素及び無機ケイ素から本質的になる。
【００３４】
本発明の実施形態に従って製作されたデバイスは、フラットパネルディスプレイ、コンピュータモニター、テレビ、掲示板、屋内若しくは屋外照明及び／又は信号送信用のライト、ヘッドアップディスプレイ、完全透明ディスプレイ、フレキシブルディスプレイ、レーザープリンター、電話、携帯電話、パーソナルデジタルアシスタント（ＰＤＡ）、ラップトップコンピュータ、デジタルカメラ、カムコーダー、ファインダー、マイクロディスプレイ、３−Ｄディスプレイ、車、大面積壁、劇場又はスタジアムのスクリーン、或いは看板を含む多種多様な消費者製品に組み込まれ得る。パッシブマトリックス及びアクティブマトリックスを含む種々の制御機構を使用して、本発明に従って製作されたデバイスを制御することができる。デバイスの多くは、摂氏１８度から摂氏３０度、より好ましくは室温（摂氏２０〜２５度）等、ヒトに快適な温度範囲内での使用が意図されているが、この温度範囲外、例えば、摂氏−４０度〜＋８０度で用いることもできる。
【００３５】
本明細書において記述されている材料及び構造は、ＯＬＥＤ以外のデバイスにおける用途を有し得る。例えば、有機太陽電池及び有機光検出器等の他の光電子デバイスが、該材料及び構造を用い得る。より一般的には、有機トランジスタ等の有機デバイスが、該材料及び構造を用い得る。
【００３６】
本明細書において、「ハロ」又は「ハロゲン」という用語は、フッ素、塩素、臭素、及びヨウ素を含む。
【００３７】
本明細書において、「アルキル」という用語は、直鎖及び分岐鎖アルキル基のいずれをも意味する。好ましいアルキル基としては、１〜１５個の炭素原子を含むアルキル基であり、メチル、エチル、プロピル、イソプロピル、ブチル、イソブチル、ｔｅｒｔ−ブチルなどを含む。更に、前記アルキル基は、置換されていてもよい。
【００３８】
本明細書において、「シクロアルキル」という用語は、環状アルキル基を意味する。好ましいシクロアルキル基としては、３〜７個の炭素原子を含むシクロアルキル基であり、シクロプロピル、シクロペンチル、シクロヘキシルなどを含む。更に、前記シクロアルキル基は置換されていてもよい。
【００３９】
本明細書において、「アルケニル」という用語は、直鎖及び分岐鎖アルケニル基のいずれをも意味する。好ましいアルケニル基としては、２〜１５個の炭素原子を含むアルケニル基である。更に、前記アルケニル基は、置換されていてもよい。
【００４０】
本明細書において、「アルキニル」という用語は、直鎖及び分岐鎖アルキン基のいずれをも意味する。好ましいアルキニル基は、２〜１５個の炭素原子を含むアルキニル基である。更に、前記アルキニル基は置換されていてもよい。
【００４１】
本明細書において、「アラルキル」又は「アリールアルキル」という用語は、相互交換可能に使用され、置換基として芳香族基を有するアルキル基を意味する。更に、前記アラルキル基は、置換されていてもよい。
【００４２】
本明細書において、「ヘテロ環基」という用語は、芳香族環基及び非芳香族環基を意味する。ヘテロ芳香族環基は、ヘテロアリールも意味する。好ましいヘテロ非芳香族環基は、３又は７個の環原子を含む少なくとも１つのヘテロ原子であり、モルホリノ、ピペリジノ、ピロリジノなどの環状アミンを含み、及びテトラヒドロフラン、テトラヒドロピランなどの環状エーテルを含む。更に、前記ヘテロ環基は、置換されていてもよい。
【００４３】
本明細書において、「アリール」又は「芳香族基」は、単環及び多環系を意味する。多環とは、２つの隣接する環（前記環は、「縮合」している）により２つの炭素が共有されている２つ以上の環を有することができ、前記環の少なくとも１つは、芳香族であり、例えば、他の環は、シクロアルキル、シクロアルケニル、アリール、ヘテロ環、及び／又はヘテロアリールである。更に、前記アリール基は、置換されていてもよい。
【００４４】
本明細書において、「ヘテロアリール」は、例えば、ピロール、フラン、チオフェン、イミダゾール、オキサゾール、チアゾール、トリアゾール、ピラゾール、ピリジン、ピラジン、及びピリミジンなど、１〜３個のヘテロ原子を含む単環の複素芳香族基を意味する。ヘテロアリールという用語も、２つの隣接する環（前記環は、「縮合」している）により２つの原子が共されている２つ以上の環を有する多環のヘテロ芳香族系を含み、前記環の少なくとも１つは、ヘテロアリールであり、例えば、他の環は、シクロアルキル、シクロアルケニル、アリール、ヘテロ環、及び／又はヘテロアリールであることができる。更に、前記ヘテロアリールは、置換されていてもよい。
【００４５】
前記アルキル、前記シクロアルキル、前記アルケニル、前記アルキニル、前記アラルキル、前記ヘテロ環、前記アリール、及び前記ヘテロアリールは、水素、重水素、ハロゲン、アルキル、シクロアルキル、ヘテロアルキル、アリールアルキル、アルコキシ、アリールオキシ、アミノ、環状アミノ、シリル、アルケニル、シクロアルケニル、ヘテロアルケニル、アルキニル、アリール、ヘテロアリール、アシル、カルボニル、カルボン酸、エーテル、エステル、ニトリル、イソニトリル、スルファニル、スルフィニル、スルフォニル、ホスフィノ及びこれらの組合せから選択される１つ以上の置換基で置換されていてもよい。
【００４６】
本明細書において、「置換（された）」は、Ｈ以外の置換基が炭素等の関連している位置に結合していることを示す。したがって、例えば、Ｒ１が一置換である場合、Ｒ１はＨ以外でなくてはならない。同様に、Ｒ１が二置換である場合、Ｒ１のうちの２つは、Ｈ以外でなくてはならない。同様に、Ｒ１が無置換である場合、Ｒ１は全ての置換位置において水素である。
【００４７】
本明細書において記述されるフラグメント、例えば、アザ−ジベンゾフラン、アザ−ジベンゾチオフェン等の中の「アザ」という名称は、各フラグメント中のＣ−Ｈ基の１つ以上が窒素原子に置き換わることができることを意味し、例えば、何ら限定するものではないが、アザトリフェニレンは、ジベンゾ［ｆ，ｈ］キノキサリンとジベンゾ［ｆ，ｈ］キノリンのいずれをも包含する。当業者であれば、上述のアザ誘導体の他の窒素アナログを容易に想像することができ、このようなアナログ全てが本明細書に記載の前記用語によって包含されることが意図される。
【００４８】
分子フラグメントが置換基として記述される、又は他の部分に結合されているものとして記述される場合、その名称は、フラグメント（例えば、フェニル、フェニレン、ナフチル、ジベンゾフリル）又は分子全体（ベンゼン、ナフタレン、ジベンゾフラン）であるように記載されることがあることを理解されたい。本明細書においては、置換基又は結合フラグメントの表示の仕方が異なっていても、これらは、等価であると考える。
【００４９】
１つの実施形態によれば、下記の式（Ｉ）：
【化３】
2015091800.tif 000004
の構造を有する化合物が記載される。式（Ｉ）の構造において、
Ｃｕは、一価の銅原子であり；
＊Ｃは、カルベン炭素であり；
Ｘ１及びＸ２は、アルキル、シクロアルキル、アルコキシ、アミノ、アルケニル、シクロアルケニル、ヘテロアルケニル、アルキニル、ヘテロアルキニル、アリールアルキル、アリールオキシ、アリール、ヘテロアルキル、ヘテロアリール、及びこれらの組合せからなる群から選択され；
Ｘ１及びＸ２は、独立して、Ｃ、Ｎ、Ｏ、Ｓ、及びＰからなる群から選択される原子によって＊Ｃと結合され；
Ｘ１及びＸ２は、結合して環を形成してもよく；
Ｙは、ハライド、アルキル、シクロアルキル、アルコキシ、アミノ、ホスフィン、アルケニル、シクロアルケニル、ヘテロアルケニル、アルキニル、ヘテロアルキニル、アリールアルキル、アリールオキシ、アリール、ヘテロアルキル、ヘテロアリール、及びこれらの組合せからなる群から選択される。
【００５０】
幾つかの実施形態においては、前記化合物は、発光ドーパントであることができる。幾つかの実施形態においては、リン光、蛍光、熱活性化遅延蛍光、即ちＴＡＤＦ（Ｅ型遅延蛍光とも呼ばれる）、三重項−三重項消滅、又はこれらの過程の組合せを介して発光を示す。
【００５１】
幾つかの実施形態においては、Ｙは、カルベン炭素を含み、前記カルベン炭素は、Ｃｕ原子と配位している。他の実施形態においては、Ｙは、カルベン炭素ではない原子によって、Ｃｕ原子と配位している。
【００５２】
幾つかの実施形態においては、Ｘ１及びＸ２は、結合しない。幾つかの実施形態においては、Ｘ１及びＸ２は、結合して環Ａを形成する。幾つかの実施形態においては、環Ａは、５又は６員環である。
【００５３】
幾つかの実施形態においては、環Ａは、複素環又は炭素環でよい多環式環系の一部である。幾つかの実施形態においては、環Ａは非アリールである。幾つかの実施形態においては、環Ａは、複素環であることができ、他の実施形態においては、環Ａは、炭素環であることができる。幾つかの実施形態においては、環Ａは、アルキル、シクロアルキル、アルコキシ、アミノ、アルケニル、シクロアルケニル、ヘテロアルケニル、アルキニル、ヘテロアルキニル、アリールアルキル、アリールオキシ、アリール、ヘテロアルキル、ヘテロアリール、及びこれらの組合せからなる群から選択される少なくとも１つの置換基によって置換されることができる。
【００５４】
幾つかの実施形態においては、Ｙは、アミノであり、Ｃｕ−Ｙは、下記からなる群から選択される構造であるか、又は該構造を含む。
【化４】
2015091800.tif 000005
式中、Ｒは、水素、アルキル、シクロアルキル、アルコキシ、アミノ、アルケニル、シクロアルケニル、ヘテロアルケニル、アルキニル、ヘテロアルキニル、アリールアルキル、アリールオキシ、アリール、ヘテロアルキル、ヘテロアリール、及びこれらの組合せからなる群から選択される。
【００５５】
幾つかの実施形態においては、Ｃｕ−Ｙは、下記からなる群から選択される構造であるか、又は該構造を含む。
【化５】
2015091800.tif 000006
式中、Ｒ１、Ｒ２、及びＲ３は、独立して、水素、アルキル、シクロアルキル、アルコキシ、アミノ、アルケニル、シクロアルケニル、ヘテロアルケニル、アルキニル、ヘテロアルキニル、アリールアルキル、アリールオキシ、アリール、ヘテロアルキル、ヘテロアリール，及びこれらの組合せからなる群から選択される。
【００５６】
幾つかの実施形態において、式（Ｉ）の下記のカルベン構造：
【化６】
2015091800.tif 000007
は、下記からなる群から選択される構造であるか、又は該構造を含む。
【化７】
2015091800.tif 000008
【化８】
2015091800.tif 000009
式中、各ｎは、独立して、１又は２であり；
ｚは、１、２，又は３であり；
Ｙ１は、Ｃ、Ｏ、Ｓ、及びＮからなる群から選択される原子であり；
Ｒ、Ｒ１、Ｒ２、及びＲ３は、それぞれ独立して、水素、アルキル、シクロアルキル、アルコキシ、アミノ、アルケニル、シクロアルケニル、ヘテロアルケニル、アルキニル、ヘテロアルキニル、アリールアルキル、アリールオキシ、アリール、ヘテロアルキル、ヘテロアリール、及びこれらの組合せからなる群から選択される。
【００５７】
幾つかの実施形態においては、式（Ｉ）中のＹは、下記からなる群から選択される構造であるか、又は該構造を含む。
【化９】
2015091800.tif 000010
【化１０】
2015091800.tif 000011
式中、各ｎは、独立して、１又は２であり；
ｚは、１、２、又は３であり；
Ｙ２は、Ｃ、Ｏ、Ｓ、及びＮからなる群から選択される原子であり；
Ｒ、Ｒ１、Ｒ２、及びＲ３は、それぞれ独立して、水素、アルキル、シクロアルキル、アルコキシ、アミノ、アルケニル、シクロアルケニル、ヘテロアルケニル、アルキニル、ヘテロアルキニル、アリールアルキル、アリールオキシ、アリール、ヘテロアルキル、ヘテロアリール、及びこれらの組合せからなる群から選択される。
【００５８】
幾つかの実施形態においては、前記化合物は、下記からなる群から選択される。
【化１１】
2015091800.tif 000012
【００５９】
本開示の他の態様によれば、第１のデバイスも提供される。前記第１の有機発光デバイスは、アノードと、カソードと、前記アノードと前記カソードとの間に配置された有機層とを含むことができる第１の有機発光デバイスを含むことができる。前記有機層は、ホスト及びリン光ドーパントを含んでいてもよい。前記有機層は、式（Ｉ）の化合物及び本明細書に記載されるその具体化合物を含むことができる発光層であることができる。
【００６０】
前記第１のデバイスは、１つ以上の消費者製品、有機発光デバイス、及び照明パネルであることができる。前記有機層は、発光層であることができ、幾つかの実施形態においては、前記化合物は、発光ドーパントであることができ、他の実施形態においては、前記化合物は、非発光ドーパントであることができる。
【００６１】
前記有機層は、ホストも含むことができる。幾つかの実施形態において、前記ホストは、金属錯体を含むことができる。前記ホストは、ベンゾ縮合チオフェン又はベンゾ縮合フランを含むトリフェニレンであることができる。前記ホスト中のいずれの置換基は、独立して、ＣｎＨ２ｎ＋１、ＯＣｎＨ２ｎ＋１、ＯＡｒ１、Ｎ（ＣｎＨ２ｎ＋１）２、Ｎ（Ａｒ１）（Ａｒ２）、ＣＨ＝ＣＨ−ＣｎＨ２ｎ＋１、Ｃ≡Ｃ−ＣｎＨ２ｎ＋１、Ａｒ１、Ａｒ１−Ａｒ２、及びＣｎＨ２ｎ−Ａｒ１からなる群から選択される非縮合置換基であるか、又は無置換であることができる。前述の置換基において、ｎは１〜１０までの範囲であることができ；Ａｒ１及びＡｒ２は、独立して、ベンゼン、ビフェニル、ナフタレン、トリフェニレン、カルバゾール、及びこれらの複素芳香族類似物からなる群から選択される。
【００６２】
前記ホストは、トリフェニレン、カルバゾール、ジベンゾチオフェン、ジベンゾフラン、ジベンゾセレノフェン、アザカルバゾール、アザ−ジベンゾチオフェン、アザ−ジベンゾフラン、及びアザ−ジベンゾセレノフェンからなる群から選択される少なくとも１つの化学基を含む化合物であることができる。前記ホストは、金属錯体を含むことができる。前記ホストは、下記からなる群から選択される具体的化合物であることができる。
【化１２】
2015091800.tif 000013
【００６３】
本開示の更に他の態様において、式（Ｉ）の化合物及び本明細書に記載されるその具体化合物を含む組成物が開示される。前記組成物は、本明細書中に開示されている溶媒、ホスト、ホール注入材料、ホール輸送材料、及び電子輸送層材料からなる群から選択される１つ以上の成分を含むことができる。
他の材料との組合せ
【００６４】
有機発光デバイス中の特定の層に有用として本明細書において記述されている材料は、デバイス中に存在する多種多様な他の材料と組み合わせて使用され得る。例えば、本明細書において開示されている発光性ドーパントは、多種多様なホスト、輸送層、ブロッキング層、注入層、電極、及び存在し得る他の層と併せて使用され得る。以下で記述又は参照される材料は、本明細書において開示されている化合物と組み合わせて有用となり得る材料の非限定的な例であり、当業者であれば、組み合わせて有用となり得る他の材料を特定するための文献を容易に閲覧することができる。
ＨＩＬ／ＨＴＬ：
【００６５】
本発明の実施形態において使用される正孔注入／輸送材料は特に限定されず、その化合物が正孔注入／輸送材料として典型的に使用されるものである限り、任意の化合物を使用してよい。材料の例は、フタロシアニン又はポルフィリン誘導体；芳香族アミン誘導体；インドロカルバゾール誘導体；フッ化炭化水素を含有するポリマー；伝導性ドーパントを持つポリマー；ＰＥＤＯＴ／ＰＳＳ等の導電性ポリマー；ホスホン酸及びシラン誘導体等の化合物に由来する自己集合モノマー；ＭｏＯｘ等の金属酸化物誘導体；１，４，５，８，９，１２−ヘキサアザトリフェニレンヘキサカルボニトリル等のｐ型半導体有機化合物；金属錯体、並びに架橋性化合物を含むがこれらに限定されない。
【００６６】
ＨＩＬ又はＨＴＬ中に使用される芳香族アミン誘導体の例は、下記の一般構造：
【化１３】
2015091800.tif 000014
を含むがこれらに限定されない。
【００６７】
Ａｒ１からＡｒ９のそれぞれは、ベンゼン、ビフェニル、トリフェニル、トリフェニレン、ナフタレン、アントラセン、フェナレン、フェナントレン、フルオレン、ピレン、クリセン、ペリレン、アズレン等の芳香族炭化水素環式化合物からなる群；ジベンゾチオフェン、ジベンゾフラン、ジベンゾセレノフェン、フラン、チオフェン、ベンゾフラン、ベンゾチオフェン、ベンゾセレノフェン、カルバゾール、インドロカルバゾール、ピリジルインドール、ピロロジピリジン、ピラゾール、イミダゾール、トリアゾール、オキサゾール、チアゾール、オキサジアゾール、オキサトリアゾール、ジオキサゾール、チアジアゾール、ピリジン、ピリダジン、ピリミジン、ピラジン、トリアジン、オキサジン、オキサチアジン、オキサジアジン、インドール、ベンズイミダゾール、インダゾール、インドキサジン、ベンゾオキサゾール、ベンズイソオキサゾール、ベンゾチアゾール、キノリン、イソキノリン、シンノリン、キナゾリン、キノキサリン、ナフチリジン、フタラジン、プテリジン、キサンテン、アクリジン、フェナジン、フェノチアジン、フェノキサジン、ベンゾフロピリジン、フロジピリジン、ベンゾチエノピリジン、チエノジピリジン、ベンゾセレノフェノピリジン及びセレノフェノジピリジン等の芳香族複素環式化合物からなる群；並びに芳香族炭化水素環式基及び芳香族複素環式基から選択される同じ種類又は異なる種類の基である２から１０個の環式構造単位からなる群から選択され、且つ、直接的に、又は酸素原子、窒素原子、硫黄原子、ケイ素原子、リン原子、ホウ素原子、鎖構造単位及び脂肪族環式基の少なくとも１つを介して、互いに結合している。ここで、各Ａｒは、水素、重水素、ハライド、アルキル、シクロアルキル、ヘテロアルキル、アリールアルキル、アルコキシ、アリールオキシ、アミノ、シリル、アルケニル、シクロアルケニル、ヘテロアルケニル、アルキニル、アリール、ヘテロアリール、アシル、カルボニル、カルボン酸、エステル、ニトリル、イソニトリル、スルファニル、スルフィニル、スルフォニル、ホスフィノ及びこれらの組み合わせからなる群から選択される置換基によって更に置換されている。
【００６８】
一態様において、Ａｒ１からＡｒ９は、
【化１４】
2015091800.tif 000015
からなる群から独立に選択される。
式中、ｋは１から２０までの整数であり；Ｘ１０１からＸ１０８はＣ（ＣＨを含む）又はＮであり；Ｚ１０１はＮＡｒ１、Ｏ、又はＳであり；Ａｒ１は、上記で定義したものと同じ基を有する。
【００６９】
ＨＩＬ又はＨＴＬ中に使用される金属錯体の例は、下記の一般式：
【化１５】
2015091800.tif 000016
を含むがこれに限定されない。
式中、Ｍｅｔは、４０より大きい原子量を有し得る金属であり；（Ｙ１０１−Ｙ１０２）は二座配位子であり、Ｙ１０１及びＹ１０２は、Ｃ、Ｎ、Ｏ、Ｐ及びＳから独立に選択され；Ｌ１０１は補助配位子であり；ｋ’は、１から金属に付着し得る配位子の最大数までの整数値であり；且つ、ｋ’＋ｋ’’は、金属に付着し得る配位子の最大数である。
【００７０】
一態様において、（Ｙ１０１−Ｙ１０２）は２−フェニルピリジン誘導体である。別の態様において、（Ｙ１０１−Ｙ１０２）はカルベン配位子である。別の態様において、Ｍｅｔは、Ｉｒ、Ｐｔ、Ｏｓ及びＺｎから選択される。更なる態様において、金属錯体は、Ｆｃ＋／Ｆｃカップルに対して、溶液中で約０．６Ｖ未満の最小酸化電位を有する。
ホスト：
【００７１】
本発明の有機ＥＬデバイスの発光層は、発光材料として少なくとも金属錯体を含むことが好ましく、前記金属錯体をドーパント材料として用いるホスト材料を含んでいてもよい。前記ホスト材料の例は、特に限定されず、ホストの三重項エネルギーがドーパントのものより大きい限り、任意の金属錯体又は有機化合物を使用してよい。下記の表において、各色を発光するデバイスに好ましいホスト材料が分類されているが、三重項の基準が満たされれば、いずれのホスト材料もいずれのドーパントと共に用いてもよい。
【００７２】
ホスト材料として使用される金属錯体の例は、下記の一般式を有することが好ましい。
【化１６】
2015091800.tif 000017
式中、Ｍｅｔは金属であり；（Ｙ１０３−Ｙ１０４）は二座配位子であり、Ｙ１０３及びＹ１０４は、Ｃ、Ｎ、Ｏ、Ｐ及びＳから独立に選択され；Ｌ１０１は他の配位子であり；ｋ’は、１から金属に付着し得る配位子の最大数までの整数値であり；且つ、ｋ’＋ｋ’’は、金属に付着し得る配位子の最大数である。
【００７３】
一態様において、金属錯体は、下記の錯体である。
【化１７】
2015091800.tif 000018
式中、（Ｏ−Ｎ）は、原子Ｏ及びＮに配位された金属を有する二座配位子である。
【００７４】
別の態様において、Ｍｅｔは、Ｉｒ及びＰｔから選択される。更なる態様において、（Ｙ１０３−Ｙ１０４）はカルベン配位子である。
【００７５】
ホスト材料として使用される有機化合物の例は、ベンゼン、ビフェニル、トリフェニル、トリフェニレン、ナフタレン、アントラセン、フェナレン、フェナントレン、フルオレン、ピレン、クリセン、ペリレン、アズレン等の芳香族炭化水素環式化合物からなる群；ジベンゾチオフェン、ジベンゾフラン、ジベンゾセレノフェン、フラン、チオフェン、ベンゾフラン、ベンゾチオフェン、ベンゾセレノフェン、カルバゾール、インドロカルバゾール、ピリジルインドール、ピロロジピリジン、ピラゾール、イミダゾール、トリアゾール、オキサゾール、チアゾール、オキサジアゾール、オキサトリアゾール、ジオキサゾール、チアジアゾール、ピリジン、ピリダジン、ピリミジン、ピラジン、トリアジン、オキサジン、オキサチアジン、オキサジアジン、インドール、ベンズイミダゾール、インダゾール、インドキサジン、ベンゾオキサゾール、ベンズイソオキサゾール、ベンゾチアゾール、キノリン、イソキノリン、シンノリン、キナゾリン、キノキサリン、ナフチリジン、フタラジン、プテリジン、キサンテン、アクリジン、フェナジン、フェノチアジン、フェノキサジン、ベンゾフロピリジン、フロジピリジン、ベンゾチエノピリジン、チエノジピリジン、ベンゾセレノフェノピリジン及びセレノフェノジピリジン等の芳香族複素環式化合物からなる群；並びに芳香族炭化水素環式基及び芳香族複素環式基から選択される同じ種類又は異なる種類の基であり、且つ、直接的に、又は酸素原子、窒素原子、硫黄原子、ケイ素原子、リン原子、ホウ素原子、鎖構造単位及び脂肪族環式基の少なくとも１つを介して互いに結合している２から１０個の環式構造単位からなる群から選択される。各基は、水素、重水素、ハライド、アルキル、シクロアルキル、ヘテロアルキル、アリールアルキル、アルコキシ、アリールオキシ、アミノ、シリル、アルケニル、シクロアルケニル、ヘテロアルケニル、アルキニル、アリール、ヘテロアリール、アシル、カルボニル、カルボン酸、エステル、ニトリル、イソニトリル、スルファニル、スルフィニル、スルフォニル、ホスフィノ及びこれらの組み合わせからなる群から選択される置換基によって更に置換されている。
【００７６】
一態様において、ホスト化合物は、分子中に下記の群の少なくとも１つを含有する。
【化１８】
2015091800.tif 000019
式中、Ｒ１０１からＲ１０７は、独立して、水素、重水素、ハライド、アルキル、シクロアルキル、ヘテロアルキル、アリールアルキル、アルコキシ、アリールオキシ、アミノ、シリル、アルケニル、シクロアルケニル、ヘテロアルケニル、アルキニル、アリール、ヘテロアリール、アシル、カルボニル、カルボン酸、エステル、ニトリル、イソニトリル、スルファニル、スルフィニル、スルフォニル、ホスフィノ及びこれらの組み合わせからなる群から選択され、それがアリール又はヘテロアリールである場合、上記で言及したＡｒのものと同様の定義を有する。ｋは０から２０又は１から２０までの整数であり；ｋ’’’は、０から２０までの整数である。Ｘ１０１からＸ１０８はＣ（ＣＨを含む）又はＮから選択される。Ｚ１０１及びＺ１０２はＮＲ１０１、Ｏ、又はＳである。
ＨＢＬ：
【００７７】
正孔ブロッキング層（ＨＢＬ）を使用して、発光層から出る正孔及び／又は励起子の数を低減させることができる。デバイスにおけるそのようなブロッキング層の存在は、ブロッキング層を欠く同様のデバイスと比較して大幅に高い効率をもたらし得る。また、ブロッキング層を使用して、発光をＯＬＥＤの所望の領域に制限することもできる。
【００７８】
一態様において、前記ＨＢＬ中に使用される前記化合物は、上述したホストとして使用されるものと同じ分子を含有する。
【００７９】
別の態様において、前記ＨＢＬ中に使用される前記化合物は、分子中に下記の群の少なくとも１つを含有する。
【化１９】
2015091800.tif 000020
式中、ｋは１から２０までの整数であり；Ｌ１０１は他の配位子であり、ｋ’は１から３までの整数である。
ＥＴＬ：
【００８０】
電子輸送層（ＥＴＬ）は、電子を輸送することができる材料を含み得る。電子輸送層は、真性である（ドープされていない）か、又はドープされていてよい。ドーピングを使用して、伝導性を増強することができる。ＥＴＬ材料の例は特に限定されず、電子を輸送するために典型的に使用されるものである限り、任意の金属錯体又は有機化合物を使用してよい。
【００８１】
一態様において、前記ＥＴＬ中に使用される前記化合物は、分子中に下記の群の少なくとも１つを含有する。
【化２０】
2015091800.tif 000021
式中、Ｒ１０１は、水素、重水素、ハライド、アルキル、シクロアルキル、ヘテロアルキル、アリールアルキル、アルコキシ、アリールオキシ、アミノ、シリル、アルケニル、シクロアルケニル、ヘテロアルケニル、アルキニル、アリール、ヘテロアリール、アシル、カルボニル、カルボン酸、エステル、ニトリル、イソニトリル、スルファニル、スルフィニル、スルフォニル、ホスフィノ及びこれらの組み合わせからなる群から選択され、それがアリール又はヘテロアリールである場合、上記で言及したＡｒのものと同様の定義を有する。Ａｒ１からＡｒ３は、上記で言及したＡｒのものと同様の定義を有する。ｋは１から２０までの整数である。Ｘ１０１からＸ１０８はＣ（ＣＨを含む）又はＮから選択される。
【００８２】
別の態様において、前記ＥＴＬ中に使用される金属錯体は、下記の一般式を含有するがこれらに限定されない。
【化２１】
2015091800.tif 000022
式中、（Ｏ−Ｎ）又は（Ｎ−Ｎ）は、原子Ｏ、Ｎ又はＮ、Ｎに配位された金属を有する二座配位子であり；Ｌ１０１は他の配位子であり；ｋ’は、１から金属に付着し得る配位子の最大数までの整数値である。
【００８３】
ＯＬＥＤデバイスの各層中に使用される任意の上記で言及した化合物において、水素原子は、部分的に又は完全に重水素化されていてよい。故に、メチル、フェニル、ピリジル等であるがこれらに限定されない任意の具体的に挙げられている置換基は、それらの重水素化されていない、部分的に重水素化された、及び完全に重水素化されたバージョンを包含する。同様に、アルキル、アリール、シクロアルキル、ヘテロアリール等であるがこれらに限定されない置換基のクラスは、それらの重水素化されていない、部分的に重水素化された、及び完全に重水素化されたバージョンも包含する。
【００８４】
本明細書において開示されている材料に加えて且つ／又はそれらと組み合わせて、多くの正孔注入材料、正孔輸送材料、ホスト材料、ドーパント材料、励起子／正孔ブロッキング層材料、電子輸送及び電子注入材料がＯＬＥＤにおいて使用され得る。ＯＬＥＤ中で本明細書において開示されている材料と組み合わせて使用され得る材料の非限定的な例を、以下の表Ａに収載する。表Ａは、材料の非限定的なクラス、各クラスについての化合物の非限定的な例、及び該材料を開示している参考文献を収載する。
【表Ａ−１】
2015091800.tif 000023
【表Ａ−２】
2015091800.tif 000024
【表Ａ−３】
2015091800.tif 000025
【表Ａ−４】
2015091800.tif 000026
【表Ａ−５】
2015091800.tif 000027
【表Ａ−６】
2015091800.tif 000028
【表Ａ−７】
2015091800.tif 000029
【表Ａ−８】
2015091800.tif 000030
【表Ａ−９】
2015091800.tif 000031
【表Ａ−１０】
2015091800.tif 000032
【表Ａ−１１】
2015091800.tif 000033
【表Ａ−１２】
2015091800.tif 000034
【表Ａ−１３】
2015091800.tif 000035
【表Ａ−１４】
2015091800.tif 000036
【表Ａ−１５】
2015091800.tif 000037
【表Ａ−１６】
2015091800.tif 000038
【表Ａ−１７】
2015091800.tif 000039
【表Ａ−１８】
2015091800.tif 000040
【表Ａ−１９】
2015091800.tif 000041
【表Ａ−２０】
2015091800.tif 000042
【表Ａ−２１】
2015091800.tif 000043
【表Ａ−２２】
2015091800.tif 000044
【実施例】
【００８５】
化合物１の合成
工程１：１，３−ビス（３，５−ジメチルフェニル）−１Ｈ−ベンゾ［ｄ］イミダゾール−３−イウムクロライドの合成
【００８６】
１，３−ビス（３，５−ジメチルフェニル）−１Ｈ−ベンゾ［ｄ］イミダゾール−３−イウムクロライドを以下の公開された手順（Ｃｈｉａｎｅｓｅ等、Ｏｒｇａｎｏｍｅｔａｌｌｉｃｓ、２００９、２８（２）、４６５−４７２）で合成した。
【００８７】
工程２：１，３−ビス（３，５−ジメチルフェニル）−１Ｈ−ベンゾ［ｄ］イミダゾール−３−イウムテトラフルオロボレートの合成
【化２２】
2015091800.tif 000045
【００８８】
１，３−ビス（３，５−ジメチルフェニル）−１Ｈ−ベンゾ［ｄ］イミダゾール−３−イウムクロライド（４４０ｍｇ、１．２１ｍｍｏｌ）を３０ｍＬの水中、テトラフルオロホウ酸アンモニウム（１２７ｍｇ、１．２１ｍｍｏｌ）と混合し、室温で６時間撹拌した。白色の生成物を濾過により回収し、水で洗浄し、真空乾燥した（３２５ｍｇ、６５％）。ＮＭＲの結果により、１，３−ビス（３，５−ジメチルフェニル）−１Ｈ−ベンゾ［ｄ］イミダゾール−３−イウムテトラフルオロボレートの存在が確認された：１Ｈ  ＮＭＲ（５００ＭＨｚ，アセトン−ｄ６，δ）２．４８（ｓ，１２Ｈ），７．４２（ｓ，２Ｈ），７．６２（ｓ，４Ｈ），７．８５（ｍ，２Ｈ），８．０４（ｍ，２Ｈ），１０．１５（ｓ，１Ｈ）．１９Ｆ  ＮＭＲ（４７０ＭＨｚ，アセトン−ｄ６，δ）−１５１．５５。
【００８９】
工程３：化合物１：（ＢｚＩ−３，５Ｍｅ）２Ｃｕ＋の合成
【化２３】
2015091800.tif 000046
【００９０】
５０ｍｌのフラスコ中で、工程２で得た１，３−ビス（３，５−ジメチルフェニル）−１Ｈ−ベンゾ［ｄ］イミダゾール−３−イウムテトラフルオロボレート（２８２ｍｇ、０．６８ｍｍｏｌ）、ＮａＯｔＢｕ（８４．９ｍｇ、０．８８４ｍｍｏｌ）、［Ｃｕ（ＣＨ３ＣＮ）４］ＰＦ６（１２６．７ｍｇ、０．３４ｍｍｏｌ）、及び１５ｍｌの無水テトラヒドロフラン（ＴＨＦ）を窒素下で混合し、室温で一晩撹拌した。反応混合物をセライト（登録商標）に通して濾過した。ペンタンの添加後、生成物を暗黄色の溶液から析出し、濾過によりオフホワイトの固体を回収した。生成物を更にＴＨＦ／ペンタン混合物（１１４ｍｇ）からの再結晶化により精製した。ＮＭＲの結果により、化合物１の存在が確認された：１Ｈ  ＮＭＲ（５００ＭＨｚ，アセトン−ｄ６，δ）２．３５（ｓ，２４Ｈ），７．１７（ｓ，４Ｈ），７．３４（ｓ，８Ｈ），７．５４（ｍ，４Ｈ），７．６８（ｍ，４Ｈ）．１９Ｆ  ＮＭＲ（４７０ＭＨｚ，アセトン−ｄ６，δ）−７３．４４，−７１．９４．３１Ｐ  ＮＭＲ（２０２ＭＨｚ，アセトン−ｄ６，δ）−１４４．２５。
化合物２の合成
【００９１】
工程１：Ｎ２，Ｎ３−ビス（３，５−ジメチルフェニル）ピラジン−２，３−ジアミンの合成
【化２４】
2015091800.tif 000047
【００９２】
２，３−ジクロロピラジン（５．５８ｇ、０．０３７ｍｏｌ）及び３，５−ジメチルアニリン（１１．２１ｇ、０．０９２５ｍｏｌ）を１４０℃で一晩、窒素雰囲気下でしっかり加熱した。得られた固体を２００ｍｌの水で懸濁し、混合物を２５重量％のＮａＯＨ水溶液で強アルカリ（ｐＨ＝１４）にした。混合物を７５ｍｌのＣＨ２Ｃｌ２で３回、７５ｍｌの酢酸エチルで３回抽出した。合わせた有機層をＮａ２ＳＯ４で乾燥し、揮発性物質を回転蒸発により除去し、茶色の油状残渣を得た。ペンタンの添加でオフホワイトの固体を得て、濾過し、ペンタンで洗浄し、乾燥して所望の生成物を得た（７．１４５ｇ、６０％）。ＮＭＲの結果により、Ｎ２，Ｎ３−ビス（３，５−ジメチルフェニル）ピラジン−２，３−ジアミンの存在が確認された：１Ｈ  ＮＭＲ（４００ＭＨｚ，ＣＤＣｌ３，δ）２．２９（ｓ，１２Ｈ），６．１８（ｂｒｓ，２Ｈ），６．７０（ｓ，２Ｈ），６．８８（ｓ，４Ｈ），７．７７（ｓ，２Ｈ）。
【００９３】
工程２：１，３−ビス（３，５−ジメチルフェニル）−２−エトキシ−２，３−ジヒドロ−１Ｈ−イミダゾ［４，５−ｂ］ピラジンの合成
【化２５】
2015091800.tif 000048
【００９４】
工程１で得たＮ２，Ｎ３−ビス（３，５−ジメチルフェニル）ピラジン−２，３−ジアミン（７５０ｍｇ、２．３５ｍｍｏｌ）を１０ｍｌのオルトギ酸トリエチルと混合し、その後０．１９３ｍｌの濃ＨＣｌを添加した。混合物を１１０℃で、密封容器中で一晩撹拌した。０℃まで冷却し、ペンタンを添加し、生成物を暗黄色の溶液から析出した。ベージュの固体を濾過により回収し、ペンタンですすぎ、乾燥し、所望の化合物を得た（６１０ｍｇ，６９％）。ＮＭＲの結果により、１，３−ビス（３，５−ジメチルフェニル）−２−エトキシ−２，３−ジヒドロ−１Ｈ−イミダゾ［４，５−ｂ］ピラジンの存在が確認された：１Ｈ  ＮＭＲ（４００ＭＨｚ，ＣＤＣｌ３，δ）１．０９（ｔ，３Ｈ），２．３８（ｓ，１２Ｈ），３．３３（ｑ，２Ｈ），６．８３（ｓ，２Ｈ），７．１８（ｓ，１Ｈ），７．５１（ｓ，２Ｈ），７．６２（ｓ，４Ｈ）。
【００９５】
化合物２：［（ＰｚＩ−３，５Ｍｅ）２Ｃｕ］ＰＦ６の合成
【化２６】
2015091800.tif 000049
【００９６】
Ｎ２雰囲気下、５０ｍｌのフラスコ中で、工程２で得た１，３−ビス（３，５−ジメチルフェニル）−２−エトキシ−２，３−ジヒドロ−１Ｈ−イミダゾ［４，５−ｂ］ピラジン（４００ｍｇ、１．０７ｍｍｏｌ）を［Ｃｕ（ＣＨ３ＣＮ）４］ＰＦ６（１９９．４ｍｇ、０．５３５ｍｍｏｌ）及び３０ｍｌの無水ＴＨＦと混合し、一晩還流した。得られた明るい黄色の懸濁液を濾過し、固体を回収し、ＴＨＦですすぎ、真空乾燥し、化合物２を得た（３８４ｍｇ、８３％）。ＮＭＲの結果により、化合物２の存在が確認された：１Ｈ  ＮＭＲ（４００ＭＨｚ，アセトン−ｄ６，δ）２．４２（ｓ，２４Ｈ），７．２７（ｓ，４Ｈ），７．５４（ｓ，８Ｈ），８．６５（ｓ，４Ｈ）。
化合物３の合成
【００９７】
工程１：ヒドロキシ［１，３−ビス（２，６−ジイソプロピルフェニル）イミダゾール−２−イリデン］銅（Ｉ）（ＩＰｒ）ＣｕＯＨの合成
【００９８】
以下の公開された手順（Ｆｏｒｔｍａｎ等、Ｏｒｇａｎｏｍｅｔａｌｌｉｃｓ、２０１０、２９、３９６６−３９７２）で合成した。
【００９９】
工程２：化合物３：（ＩＰｒ）Ｃｕ（ＢｚＩ−３，５Ｍｅ）ＢＦ４の合成
【化２７】
2015091800.tif 000050
【０１００】
工程１で得た１，３−ビス（３，５−ジメチルフェニル）−１Ｈ−ベンゾ［ｄ］イミダゾール−３−イウムテトラフルオロボレート（１０６ｍｇ、０．２６ｍｍｏｌ）及び（ＩＰｒ）ＣｕＯＨ（１２０ｍｇ、０．２６ｍｍｏｌ）を２０ｍｌの乾燥ＴＨＦ中で混合し、６０℃、窒素雰囲気下で一晩撹拌した。反応混合物を室温（約２２℃）まで冷却し、回転蒸発によって約２ｍｌまで濃縮した。エチルエーテル（１６９ｍｇ、７６％）を添加し、生成物を白色固体として析出した。ＮＭＲの結果により、化合物３の存在が確認された：１Ｈ  ＮＭＲ（４００ＭＨｚ，ＣＤＣｌ３，δ）０．９５（ｄ，１２Ｈ），１．１４（ｄ，１２Ｈ），２．３５−２．４２（ｍ，１６Ｈ），６．６８（ｓ，４Ｈ），６．９５（ｍ，２Ｈ），７．１２−７．１７（ｍ，８Ｈ），７．２７（ｍ，２Ｈ），７．４２（ｔ，２Ｈ）。
化合物４の合成
【０１０１】
化合物４：（ＢｚＩ−３，５Ｍｅ）ＣｕＣｌの合成
【化２８】
2015091800.tif 000051
【０１０２】
１，３−ビス（３，５−ジメチルフェニル）−１Ｈ−ベンゾ［ｄ］イミダゾール−３−イウムクロライド（５００ｍｇ、１．３８ｍｍｏｌ）、ＣｕＣｌ（１６４ｍｇ、１．６６ｍｍｏｌ）、及びＮａＯｔＢｕ（１３２．５ｍｇ、１．３８ｍｍｏｌ）を４０ｍｌのＴＨＦと混合し、室温で一晩撹拌した。その後、反応混合物を不活性雰囲気下でセライト（登録商標）のプラグを通して濾過し、溶媒を真空蒸発させた。得られた固体を空気にさらし、ペンタン（５０ｍｌ）で洗浄した。生成物を空気安定性の白色固体として得た（４６６ｍｇ、７９％）。ＮＭＲの結果により、化合物４の存在が確認された：１Ｈ  ＮＭＲ（５００ＭＨｚ，アセトン−ｄ６，δ）２．４５（ｓ，１２Ｈ），７．２７（ｓ，２Ｈ），７．４８（ｓ，４Ｈ），７．５０−７．５２（ｍ，２Ｈ），７．６１−７．６３（ｍ，２Ｈ）。
化合物５の合成
【０１０３】
化合物５：（ＢｚＩＣｙ）ＣｕＣｌの合成
【化２９】
2015091800.tif 000052
【０１０４】
１，３−ジシクロヘキシル−１Ｈ−ベンゾ［ｄ］イミダゾール−３−イウムクロライド（２３９．２ｍｇ、０．７５ｍｍｏｌ）、ＣｕＣｌ（７４．２ｍｇ、０．７５ｍｍｏｌ）、及びＮａＯｔＢｕ（７２．１ｍｇ、０．７５ｍｍｏｌ）を１０ｍｌのＴＨＦと混合し、窒素雰囲気下で一晩、室温で撹拌した。その後、反応混合物をセライト（登録商標）のプラグに通して、不活性雰囲気下で濾過し、溶媒を回転蒸発により除去した。生成物を白色固体として得た（１９０ｍｇ、６６％）。ＮＭＲの結果により、化合物５の存在が確認された：１Ｈ  ＮＭＲ（４００ＭＨｚ，ＣＤＣｌ３，δ）１．３８−１．５７（ｍ，６Ｈ），１．８１（ｄ，２Ｈ），２．００（ｄ，４Ｈ），２．０９（ｄ，４Ｈ），２．４３（ｑｄ，４Ｈ），４．５０（ｔｔ，２Ｈ），７．３３−７．３６（ｍ，２Ｈ），７．５５−７．５７（ｍ，２Ｈ）。
化合物６の合成
【０１０５】
化合物６（ＰｚＩ−３，５Ｍｅ）ＣｕＣｌの合成
【化３０】
2015091800.tif 000053
【０１０６】
１，３−ビス（３，５−ジメチルフェニル）−２−エトキシ−２，３−ジヒドロ−１Ｈ−イミダゾ［４，５−ｂ］ピラジン（３００ｍｇ、０．８ｍｍｏｌ）及びＣｕＣｌ（７２．３ｍｇ、０．７３ｍｍｏｌ）を２０ｍｌの無水ＴＨＦ中で、一晩Ｎ２雰囲気下で還流した。得られた明るい黄色の懸濁液を濾過し、固体を回収し、ＴＨＦですすぎ、真空乾燥した（２７３ｍｇ、８７％）。ＮＭＲの結果により、化合物６の存在が確認された：１Ｈ  ＮＭＲ（５００ＭＨｚ，ＣＤＣｌ３，δ）２．４６（ｓ，１２Ｈ），７．２１（ｓ，２Ｈ），７．４５（ｓ，４Ｈ），８．５５（ｓ，２Ｈ）。
化合物７の合成
【０１０７】
化合物７：（ＰｚＩ−３，５Ｍｅ）ＣｕＢｒの合成
【化３１】
2015091800.tif 000054
【０１０８】
１，３−ビス（３，５−ジメチルフェニル）−２−エトキシ−２，３−ジヒドロ−１Ｈ−イミダゾ［４，５−ｂ］ピラジン（５００ｍｇ、１．３３５ｍｍｏｌ）及びＣｕＢｒ（１７４ｍｇ、１．２１３ｍｍｏｌ）をＮ２雰囲気下で一晩、３０ｍｌの無水ＴＨＦ中で還流した。得られた明るい黄色の懸濁液を濾過し、固体を回収し、ＴＨＦですすぎ、真空乾燥した（４０７ｍｇ、７１％）。ＮＭＲの結果により、化合物７の存在が確認された：１Ｈ  ＮＭＲ（４００ＭＨｚ，ＣＤＣｌ３，δ）２．４６（ｓ，１２Ｈ），７．２０（ｓ，２Ｈ），７．４９（ｓ，４Ｈ），８．５６（ｓ，２Ｈ）。
化合物８の合成
【０１０９】
化合物８：（ＰｚＩ−３，５Ｍｅ）ＣｕＩの合成
【化３２】
2015091800.tif 000055
【０１１０】
１，３−ビス（３，５−ジメチルフェニル）−２−エトキシ−２，３−ジヒドロ−１Ｈ−イミダゾ［４，５−ｂ］ピラジン（５００ｍｇ、１．３３５ｍｍｏｌ）及びＣｕＩ（２３１ｍｇ、１．２１３ｍｍｏｌ）をＮ２雰囲気下で一晩、３０ｍｌの無水ＴＨＦ中で還流した。得られた明るい黄色の懸濁液を濾過し、固体を回収し、ＴＨＦですすぎ、真空乾燥した。その後、固体を１２０ｍｌのＣＨ２Ｃｌ２中で再溶解し、不溶性残渣を濾過し、透明な黄色溶液を得て、回転蒸発で約３０ｍｌまで濃縮した。ジエチルエーテル（４０ｍｇ、６％）の添加後、黄色生成物を一晩で析出した。ＮＭＲデータにより、化合物８の存在が確認された：１Ｈ  ＮＭＲ（４００ＭＨｚ，ＣＤＣｌ３，δ）２．４６（ｓ，１２Ｈ），７．１９（ｓ，２Ｈ），７．５５（ｓ，４Ｈ），８．５６（ｓ，２Ｈ）。
化合物９の合成
【０１１１】
化合物９：（ＩＰｒ）Ｃｕ（Ｃｂｚ）の合成
【化３３】
2015091800.tif 000056
【０１１２】
カルバゾール（８３．６ｍｇ、０．５ｍｍｏｌ）及びＮａＨ（１２ｍｇ、０．５ｍｍｏｌ）を１５ｍｌのＴＨＦと混合し、室温、窒素雰囲気下でバブリングが止まるまで（１５分）撹拌した。クロロ［１，３−ビス（２，６−ジイソプロピルフェニル）イミダゾール−２−イリデン］銅（Ｉ）（（ＩＰｒ）ＣｕＣｌ）（２４３．８ｍｇ、０．５ｍｍｏｌ）を添加し、反応混合物を１時間撹拌した。その後、混合物を不活性雰囲気下でセライト（登録商標）のプラグを通して濾過し、溶媒を回転蒸発により除去した。生成物を白色固体として得た（１７０ｍｇ、５５％）。ＮＭＲの結果により、化合物９の存在が確認された：１Ｈ  ＮＭＲ（４００ＭＨｚ，アセトン−ｄ６，δ）１．３１（ｄ，２４Ｈ），２．８２（ｓｅｐｔ，４Ｈ），６．３４（ｄ，２Ｈ），６．７５（ｔ，２Ｈ），６．８７（ｔ，２Ｈ），７．５５（ｄ，４Ｈ），７．７３（ｔ，２Ｈ），７．８０（ｄ，２Ｈ），７．８７（ｓ，２Ｈ）。
化合物１０の合成
【０１１３】
化合物１０：（ＢｚＩＣｙ）Ｃｕ（Ｃｂｚ）の合成
【化３４】
2015091800.tif 000057
【０１１４】
クロロ［１，３−ジシクロヘキシルベンゾイミダゾール−２−イリデン］銅（Ｉ）（６０ｍｇ、０．１６ｍｍｏｌ）及びカルバゾールナトリウム（３０．３ｍｇ、０．１６ｍｍｏｌ）を１５ｍｌのＴＨＦ中で１時間、室温で窒素雰囲気下で撹拌した。反応混合物を不活性雰囲気下でセライト（登録商標）のプラグに通して濾過し、溶媒を回転蒸発により除去した。生成物を明るい黄色の固体として得た（４５ｍｇ、５１％）。ＮＭＲの結果により、化合物１０の存在が確認された：１Ｈ  ＮＭＲ（４００ＭＨｚ，アセトン−ｄ６，δ）１．３５−１．４６（ｍ，２Ｈ），１．６０−１．８１（ｍ，６Ｈ），２．００（ｄ，４Ｈ），２．３０（ｄ，４Ｈ），２．６５−２．８０（ｍ，４Ｈ），４．９５（ｔｔ，２Ｈ），６．９６（ｔ，２Ｈ），７．２５（ｔ，２Ｈ），７．４５−７．４８（ｍ，２Ｈ），７．６７（ｄ，２Ｈ），７．９３−７．９５（ｍ，２Ｈ），８．０４（ｄ，２Ｈ）。
化合物データ
【０１１５】
化合物１〜１０の光物理的性質を固体状態で評価した。化合物１〜１０の最大波長、寿命、及び量子収率を下記の表１にまとめた。
【表１】
2015091800.tif 000058
固体状態における光物理的特性
【０１１６】
図４は、化合物１、４〜７の波長データに対する規格化された強度（Ａ．Ｕ．）を示し、図５は、化合物９及び１０の波長データに対する規格化された強度（Ａ．Ｕ．）を示す。
【０１１７】
本明細書において記述されている種々の実施形態は、単なる一例としてのものであり、本発明の範囲を限定することを意図するものではないことが理解される。例えば、本明細書において記述されている材料及び構造の多くは、本発明の趣旨から逸脱することなく他の材料及び構造に置き換えることができる。したがって、特許請求されている通りの本発明は、当業者には明らかとなるように、本明細書において記述されている特定の例及び好ましい実施形態からの変形形態を含み得る。なぜ本発明が作用するのかについての種々の理論は限定を意図するものではないことが理解される。
【先行技術文献】
【特許文献】
【０１１８】
【特許文献１】米国特許第５，８４４，３６３号明細書
【特許文献２】米国特許第６，３０３，２３８号明細書
【特許文献３】米国特許第５，７０７，７４５号明細書
【特許文献４】米国特許第７，２７９，７０４号明細書
【符号の説明】
【０１１９】
１００  有機発光デバイス
１１０  基板
１１５  アノード
１２０  正孔注入層
１２５  正孔輸送層
１３０  電子ブロッキング層
１３５  発光層
１４０  正孔ブロッキング層
１４５  電子輸送層
１５０  電子注入層
１５５  保護層
１６０  カソード
１６２  第一の導電層
１６４  第二の導電層
１７０  バリア層
２００  反転させたＯＬＥＤ、デバイス
２１０  基板
２１５  カソード
２２０  発光層
２２５  正孔輸送層
２３０  アノード
【図３】
2015091800.tif 000069
【図４】
2015091800.tif 000070
【図５】
2015091800.tif 000071
【図１】
2015091800.tif 000072
【図２】
2015091800.tif 000073
【外国語明細書】
2015091800000001.pdf
2015091800000002.pdf
2015091800000003.pdf
2015091800000004.pdf